(57)【要約】【課題】制電性およびカチオン染料で染色可能なカチオン可染性ポリエステルナノファイバーの製造方法を提供する。【解決手段】溶剤溶解性の異なる２成分からなる海島型複合繊維の海成分を溶出し、島成分からなるナノファイバーとするナノファイバーの製造方法において、該海島型複合繊維が下記要件を満足するポリエステルナノファイバーとする。ａ）海島型複合繊維の繊維軸方向に直交する断面における島成分の平均直径が１０〜１０００ｎｍであること。ｂ）島成分が、構成する全酸成分に対して特定のエステル形成性スルホン酸金属塩化合物を０．１〜１０モル％共重合したポリエステルであること。【選択図】なし【特許請求の範囲】
【請求項１】
溶剤溶解性の異なる２成分からなる海島型複合繊維の海成分を溶出し、島成分からなるナノファイバーとするナノファイバーの製造方法において、該海島型複合繊維が下記要件を満足することを特徴とする制電性カチオン可染ポリエステルナノファイバーの製造方法。
ａ）海島型複合繊維の繊維軸方向に直交する断面における島成分の平均直径が１０〜１０００ｎｍであること。
ｂ）島成分が、構成する全酸成分に対してエステル形成性スルホン酸基含有化合物を０．１〜１０モル％共重合したポリエステルであること。
【請求項２】
エステル形成性スルホン酸基含有化合物が下記一般式（１）で表わされるエステル形成性スルホン酸金属塩化合物および／または下記一般式（２）で表わされるエステル形成性スルホン酸ホスホニウム塩化合物である請求項１記載の制電性カチオン可染ポリエステルナノファイバーの製造方法。
【化１】
2010018926.tif 000008
式（１）
（式中、Ａ１は芳香族基又は脂肪族基、Ｘ１はエステル形成性官能基、Ｘ２はＸ１と同一若しくは異なるエステル形成性官能基又は水素原子、Ｍは金属、ｍは正の整数を示す。）
【化２】
2010018926.tif 000009
式（２）
（式中、Ａ２は芳香族基又は脂肪族基、Ｘ３はエステル形成性官能基、Ｘ４はＸ３と同一若しくは異なるエステル形成性官能基又は水素原子、Ｒ１、Ｒ２、Ｒ３及びＲ４はアルキル基及びアリール基よりなる群から選ばれた同一又は異なる基、ｎは正の整数を示す。）
【請求項３】
海成分が、ポリ乳酸、ポリオキシエチレンオキサイド、ポリエチレングリコール共重合ポリエステル、ポリエチレングリコールと５−アルカリ金属スルホイソフタル酸とを共重合したポリエステル、の群から選ばれる少なくとも一種のアルカリ水溶液易溶解性ポリマーであり、島成分に対する海成分の溶解速度が５０倍以上である請求項１〜２いずれかに記載の制電性カチオン可染ポリエステルナノファイバーの製造方法。
【請求項４】
海成分が５‐Ｎａスルホイソフタル酸を６〜１２モル％および平均分子量４００〜１２０００のポリエチレングリコールを３〜１０重量％共重合したポリエチレンテレフタレートである請求項１〜３いずれかに記載の制電性カチオン可染ポリエステルナノファイバーの製造方法。
【請求項５】
海成分：島成分の比率が重量基準で１０：９０〜８０：２０である請求項１〜４いずれかに記載の制電性カチオン可染ポリエステルナノファイバーの製造方法。
【請求項６】
海島型複合繊維の破断強度が０．４〜５．０ｃＮ／ｄｔｅｘ、破断伸度が５〜４０％、沸水収縮率が６〜３０％である請求項１〜５記載の制電性カチオン可染ポリエステルナノファイバーの製造方法。
【請求項７】
海島型複合繊維が、紡糸速度１，５００〜６，０００ｍ／分で溶融紡糸して得られた海島型複合未延伸糸を温度６０〜２２０℃で配向結晶化延伸して得られた海島型複合延伸糸である請求項１〜６いずれかに記載の制電性カチオン可染ポリエステルナノファイバーの製造方法。
【発明の詳細な説明】
【技術分野】
【０００１】
本発明は制電性およびカチオン染色性に優れたポリエステルナノファイバーの製造方法に関するものである。さらに詳細にはインナー、中衣、スポーツ衣料などの衣料用素材、産業資材製品、生活資材製品、環境資材製品、医療・衛生製品に好適に使用することができる制電性およびその耐久性に優れたナノファイバーの製造方法に関するものである。
【背景技術】
【０００２】
近年、ナノオーダーの繊維直径（１ｎｍ〜１０００ｎｍ）をもつナノファイバーが注目を集め、実用化へ向けて製造法や応用に関する技術開発が進められている。ナノファイバーは比表面積効果、ナノサイズ効果、分子配列効果等の特有の効果を有しており、このことを利用して、衣料用素材、産業資材製品、生活資材製品、環境資材製品、医療・衛生製品、燃料電池や二次電池の電極や隔膜、再生医療用材料、超高性能フィルター、電子ペーパー、ウエアラブルセル、防護服等への応用が検討されている。このようなナノファイバーを製造する方法として、エレクトロスピニング法（特許文献１）、ポリマーブレンド紡糸法（特許文献２）、海島型複合紡糸法（特許文献３、４）などが提案されている。これらの方法を、多くの優れた特性を有するために合成繊維として広く用いられているポリエステルに適用することによってポリエステルナノファイバーが得られことが知られている。ポリエステルナノファイバーは、通常のポリエステル繊維に比較して、その比表面積が数百倍に増えることによって吸水性や吸着性が高くなる等の通常ポリエステル繊維では得られない特長が発現するようになり、これらの特長を活かして新規用途開発が進められている。
【０００３】
しかしながら、ポリエステル繊維は本来的に電気抵抗が著しく高く、静電気を帯びやすいという欠点を有し、衣類においては着脱時の不快感、裾のまとわりつき、汚れの付着等の問題があり、特に作業衣として用いる場合は可燃ガスへの引火の危険性や、精密機器類の破壊の問題がある。このような静電気の発生に伴う問題は、繊維の直径が通常のポリエステル繊維（繊維直径１２〜２２μｍ）から極細繊維（繊維直径６〜１０μｍ）、超極細繊維（繊維直径２〜６μｍ）、ナノファイバー（繊維直径１０〜１０００ｎｍ）へと繊維直径が小さくなって繊維の比表面積が大きくなるのに従って摩擦耐電圧が高くなるため深刻になる。これは繊維の比表面積が大きくなるほど摩擦による静電気の発生量が大きくなる一方で電気の漏洩は繊維直径にあまり影響されないためであると考えられる。
【０００４】
従来、ポリエステル繊維が帯電しやすいという欠点を改良するために、ポリエステル繊維に制電性を付与する方法として、例えばポリエステルに実質的に非相溶性のポリオキシアルキレングリコール、ポリオキシアルキレングリコール・ポリアミドブロック共重合体、ポリオキシアルキレングリコール・ポリエステルブロック共重合体あるいはポリオキシアルキレングリコール・ポリエステル・ポリアミドブロック共重合体等のポリオキシアルキレン化合物を混合させる方法、更にこれらに有機や無機のイオン性化合物を配合する方法が知られている（特許文献５〜９参照）。
【０００５】
しかしながら、かかる方法はいずれもポリエステルと非相溶性の制電剤を練り込むものであり、ナノオーダーの繊維直径をもつナノファイバーへの適用は強度が低下するという問題があり、これまで素材そのものが制電性に優れたポリエステルナノファイバーは得られていなかった。
【０００６】
一方、ポリエステル繊維の染色性を改良する方法として、ポリエステル主鎖中に、５−Ｎａスルホイソフタル酸や５−テトラ−ｎ−ブチルホスホニウムスルホイソフタル酸の如きスルホン酸塩基を有するイソフタル酸成分を共重合することによってはカチオン染料で染色可能とする方法が知られている（特許文献１０、１１）。このようなカチオン可染性ポリエステル繊維は、分子吸光係数が大きいカチオン染料による鮮明発色効果や分散染料染めの通常ポリエステル繊維との混用による異染効果を有し、更にカチオン染料がイオン結合によってカチオン可染性ポリエステル繊維に染着しているので、ポリウレタン繊維など他繊維への染料汚染が防止され、染色堅牢度に優れるため工業的に広く使用されている。
【０００７】
しかしながら、かかるカチオン可染性ポリエステル繊維は、通常のポリエステル繊維に比較して、著しく静電気が発生しやすくなるという重欠点があり種々の対策が提案されている（特許文献１２）が未だ解決されていないのが現状である。
こうした現状に鑑み、制電性に優れるカチオン可染性ポリエステルナノファイバーの開発が大いに望まれていた。
【０００８】
【特許文献１】特開２００７−３０３０１５号公報
【特許文献２】特公昭６０−２８９２２号公報
【特許文献３】特開２００５−３２５４９４号公報
【特許文献４】特開２００７−９３３９号公報
【特許文献５】特公昭３９−５２１４号公報
【特許文献６】特公昭４４−３１８２８号公報
【特許文献７】特公昭６０−１１９４４号公報
【特許文献８】特開昭５３−８０４９７号公報
【特許文献９】特開昭６０−３９４１３号公報
【特許文献１０】特公昭３４−１０４９７号公報
【特許文献１１】特公平３−６１７６６号公報
【特許文献１２】特開２００７−５６４２０号公報
【発明の開示】
【発明が解決しようとする課題】
【０００９】
本発明は、上記背景に鑑みなされたもので、その目的は、制電性およびその耐久性に優れ、かつ良好なカチオン染色性を有するポリエステルナノファイバーの製造方法を提供することにある。
【課題を解決するための手段】
【００１０】
本発明者等はかかるポリエステルナノファイバーの製造方法に関してエレクトロスピニング法、ポリマーブレンド紡糸法（海成分溶出）海島型複合紡糸法（海成分溶出）等の、従来公知のナノファイバーの製造方法について種々検討を行った。その結果、エレクトロスピニング法は、上記のエステル形成性スルホン酸化合物を共重合した芳香族ポリエステルを溶液になし、吐出ノズルの先端と基板上の間に高電圧を印加し、荷電した該溶液を噴射させて繊維化し、基板上に集積させる方法であり、この方法では得られる繊維および繊維製品の形状が不織布に限定されるとともに、作製した不織布の繊維径はかなりばらつきがあり、また繊維の破断強度が通常の繊維に比べて非常に弱く、実用面には制約がある。
また、ポリマーブレンド紡糸法は、島ポリマーに上記のエステル形成性スルホン酸金属塩化合物を共重合したポリエステル、海ポリマーに該島ポリマーよりも易溶解性のポリマーを用い、該島ポリマーと該海ポリマーとを溶融状態で押出混練機もしくは静止混練器等によって高混練して得た溶融混合物を紡糸した後、冷却固化して繊維化し、次いで得られた繊維を織物や編物あるいは不織布、綿等の繊維製品に加工した後、溶剤で海ポリマーを除去することでナノファイバーからなる繊維製品を得る方法である。このポリマーブレンド紡糸法では、溶融ブレンドによって島相が形成されるため、本来的に島相の大きさがばらつくという問題を内包していると共にナノファイバー短繊維からなる集合体繊維であり、均質性や強度などの物性に劣るため用途的に制約されるという問題点がある。
【００１１】
本発明者等は海島複合紡糸法においてポリエステルナノファイバーを均一な繊維直径と高い強度を具備せしめた状態で上記問題点を解決する方法について鋭意検討した結果本発明に到達したものである。
【００１２】
すなわち、本発明によれば、
１．溶剤溶解性の異なる２成分からなる海島型複合繊維の海成分を溶出し、島成分からなるナノファイバーとするナノファイバーの製造方法において、該海島型複合繊維が下記要件を満足することを特徴とする制電性カチオン可染ポリエステルナノファイバーの製造方法、
ａ）海島型複合繊維の繊維軸方向に直交する断面における島成分の平均直径が１０〜１０００ｎｍであること。
ｂ）島成分が、構成する全酸成分に対してエステル形成性スルホン酸基含有化合物を０．１〜１０モル％共重合したポリエステルであること。
が提供される。さらにより好ましくは、
２．エステル形成性スルホン酸基含有化合物が下記一般式（１）で表わされるエステル形成性スルホン酸金属塩化合物及び／または下記一般式（２）で表わされるエステル形成性スルホン酸ホスホニウム塩化合物である制電性カチオン可染ポリエステルナノファイバーの製造方法。
【化１】
2010018926.tif 000002
式（１）
（式中、Ａ１は芳香族基又は脂肪族基、Ｘ１はエステル形成性官能基、Ｘ２はＸ１と同一若しくは異なるエステル形成性官能基又は水素原子、Ｍは金属、ｍは正の整数を示す。）
【化２】
2010018926.tif 000003
式（２）
（式中、Ａ２は芳香族基又は脂肪族基、Ｘ３はエステル形成性官能基、Ｘ４はＸ３と同一若しくは異なるエステル形成性官能基又は水素原子、Ｒ１、Ｒ２、Ｒ３及びＲ４はアルキル基及びアリール基よりなる群から選ばれた同一又は異なる基、ｎは正の整数を示す。）
３．海成分がポリ乳酸、ポリオキシエチレンオキサイド、ポリエチレングリコール共重合ポリエステル、ポリエチレングリコールと５−アルカリ金属スルホイソフタル酸とを共重合したポリエステルから選ばれる少なくとも一種のアルカリ水溶液易溶解性ポリマーであり、島成分に対する海成分の溶解速度が５０倍以上である制電性カチオン可染ポリエステルナノファイバーの製造方法。
４．海成分が５‐Ｎａスルホイソフタル酸を６〜１２モル％および平均分子量４００〜１２０００のポリエチレングリコールを３〜１０重量％共重合したポリエチレンテレフタレートである制電性カチオン可染ポリエステルナノファイバーの製造方法。
５．海成分：島成分の比率が重量基準で１０：９０〜８０：２０である制電性カチオン可染ポリエステルナノファイバーの製造方法。
６．海島型複合繊維の破断強度が０．４〜４．５ｃＮ／ｄｔｅｘ、破断伸度が７〜４０％、沸水収縮率が６〜３０％である制電性カチオン可染ポリエステルナノファイバーの製造方法。
７．海島型複合繊維が、紡糸速度１，５００〜６，０００ｍ／分で溶融紡糸して得られた海島型複合未延伸糸を温度６０〜２２０℃で配向結晶化延伸して得られた海島型複合延伸糸である請求項１〜６いずれかに記載の制電性カチオン可染ポリエステルナノファイバーの製造方法。
である。
【発明の効果】
【００１３】
本発明の方法で製造されるポリエステルナノファイバーは、静電気発生に伴う不快感やまとわりつき、ほこり付着、可燃性のガス・液体・粉体による爆発火災の危険性などを防止する効果を得ることができ、また、カチオン染料で良好に染色可能であるため、鮮明発色効果、分散染料染めの通常ポリエステル繊維との混用による異染効果、他繊維への染料汚染防止効果などを同時に奏することもできる。
【発明を実施するための最良の形態】
【００１４】
本発明のポリエステルナノファイバーの製造方法においては、溶剤に対する溶解性の異なる２成分から構成される海島型複合繊維から海成分を除去して得られる島成分からなるナノファイバーを得る方法であって、該海島型複合繊維の軸方向に直交する断面における島成分の平均直径が１０〜１０００ｎｍであり、島成分を構成するポリマーが、ポリエステルを構成する全酸成分に対して０．１〜１０モル％となる量のエステル形成性スルホン酸基含有化合物を共重合したポリエステルである海島型複合繊維を、溶剤で処理することによって、海成分を溶出して島成分をナノファイバーとして得るものである。
【００１５】
本発明の方法において海島型複合繊維の島成分を構成するポリエステルはスルホン酸基含有化合物を共重合したポリエステルであり、基体として用いるポリエステルとしては、テレフタル酸を主たる二官能性カルボン酸成分とし、エチレングリコール、トリメチレンテレングリコール、テトラメチレングリコールなどを主たるグリコール成分とするポリアルキレンテレフタレート系ポリエステルを主たる対象とする。また、テレフタル酸成分の一部を他の二官能性カルボン酸成分で置換えたポリエステルであってもよく、及び／又はグリコール成分の一部を他のジオール化合物で置換えたポリエステルであってもよい。
【００１６】
ここで使用されるテレフタル酸以外の二官能性カルボン酸としては、例えばイソフタル酸、ナフタレンジカルボン酸、ジフェニルジカルボン酸、ジフェノキシエタンジカルボン酸、β−ヒドロキシエトキシ安息香酸、ｐ−オキシ安息香酸、アジピン酸、セバシン酸、１，４−シクロヘキサンジカルボン酸の如き芳香族、脂肪族、脂環族の二官能性カルボン酸をあげることができる。
【００１７】
また、上記グリコール以外のジオール化合物としては例えばシクロヘキサン−１，４−ジメタノール、ネオペンチルグリコール、ビスフェノールＡ、ビスフェノールＳの如き脂肪族、脂環族、芳香族のジオール化合物及びポリオキシアルキレングリコール等をあげることができる。
【００１８】
更に、ポリエステルが実質的に線状である範囲でトリメリット酸、ピロメリット酸の如きポリカルボン酸、グリセリン、トリメチｐ−ルプロパン、ペンタエリスリトールの如きポリオールなどを使用することができる。
【００１９】
かかるポリエステルは任意の方法によって合成される。代表的なポリエステルであるポリエチレンテレフタレート（ＰＥＴ）の場合、通常、テレフタル酸とエチレングリコールとを直接エステル化反応させるか、テレフタル酸ジメチルの如きテレフタル酸の低級アルキルエステルとエチレングリコールとをエステル交換反応させるか又はテレフタル酸とエチレンオキサイドとを反応させるかしてテレフタル酸のグリコールエステル及び／又はその低重合体を生成させる第一段階の反応と、第一段階の反応生成物を減圧下加熱して所望の重合度になるまで重縮合反応させる第二段階の反応によって製造される。
【００２０】
本発明の方法においては上記の基体ポリエステルに共重合成分としてエステル形成性スルホン酸基含有化合物が共重合されている必要である。かかるエステル形成性スルホン酸化合物としてはエステル形成性官能基を有するスルホン酸基含有化合物であれば特に限定する必要はなく、下記一般式（１）で表わされるエステル形成性スルホン酸金属塩化合物および／または下記一般式（２）で表わされるエステル形成性スルホン酸ホスホニウム塩化合物を好ましいものとしてあげることができる。
【００２１】
【化３】
2010018926.tif 000004
式（１）
【化４】
2010018926.tif 000005
式（２）
【００２２】
上記一般式（１）において、Ａ１は芳香族基又は脂肪族基を示し、好ましくは炭素数６〜１５の芳香族炭化水素基または炭素数１０以下の脂肪族炭化水素基である。特に好ましいＡ１は、炭素数６〜１２の芳香族炭化水素基、とりわけベンゼン環である。Ｘ１はエステル形成性官能基を示し、具体例として
【化５】
2010018926.tif 000006
式（３）
（但し、Ｒ′は低級アルキル基またはフェニル基、ａおよびｄは１以上の整数、ｂは２以上の整数である。）等をあげることができる。Ｘ２はＸ１と同一若しくは異なってエステル形成性官能基又は水素原子を示し、なかでもエステル形成性官能基であることが好ましい。Ｍはアルカリ金属またはアルカリ土類金属であり、ｍは正の整数である。なかでもＭがアルカリ金属（例えばリチウム、ナトリウムまたはカリウム）であり、かつｍが１であるものが好ましい。
【００２３】
上記一般式（１）で表わされるエステル形成性スルホン酸金属塩化合物の好ましい具体例としては、３，５−ジカルボメトキシベンゼンスルホン酸ナトリウム、３，５−ジカルボメトキシベンゼンスルホン酸カリウム、３，５−ジカルボメトキシベンゼンスルホン酸リチウム、３，５−ジカルボキシベンゼンスルホン酸ナトリウム、３，５−ジカルボキシベンゼンスルホン酸カリウム、３，５−ジカルボキシベンゼンスルホン酸リチウム、３，５−ジ（β−ヒドロキシエトキシカルボニル）ベンゼンスルホン酸ナトリウム、３，５−ジ（β−ヒドロキシエトキシカルボニル）ベンゼンスルホン酸カリウム、３，５−ジ（β−ヒドロキシエトキシカルボニル）ベンゼンスルホン酸リチウム、２，６−ジカルボメトキシナフタレン−４−スルホン酸ナトウリム、２，６−ジカルボメトキシナフタレン−４−スルホン酸カリウム、２，６−ジカルボメトキシナフタレン−４−スルホン酸リチウム、２，６−ジカルボキシナフタレン−４−スルホン酸ナトリウム、２，６−ジカルボメトキシスフタレン−１−スルホン酸ナトリウム、２，６−ジカルボメトキシナフタレン−３−スルホン酸ナトリウム、２，６−ジカルボメトキシナフタレン−４，８−ジスルホン酸ナトリウム、２，６−ジカルボキシナフタレン−４，８−ジスルホン酸ナトリウム、２，５−ビス（ヒドロエトキシ）ベンゼンスルホン酸ナトリウム、α−ナトリウムスルホコハク酸などをあげることができる。上記エステル形成性スルホン酸金属塩化合物は１種のみを単独で用いても、２種以上併用してもよい。
【００２４】
上記一般式（２）において、Ａ２は芳香族基又は脂肪族基を示し、上記一般式（１）におけるＡ１の定義と同じである。Ｘ３はエステル形成性官能基を示し、上記一般式（１）におけるＸ１の定義と同じであり、Ｘ４はと同一若しくは異なってエステル形成性官能基又は水素原子を示し、上記一般式（１）におけるＸ２の定義と同じである。Ｒ１、Ｒ２、Ｒ３およびＲ４はアルキル基およびアリール基よりなる群から選ばれた同一又は異なる基を示す。ｎは正の整数であり、なかでも１であるものが好ましい。
【００２５】
上記エステル形成性スルホン酸ホスホニウム塩化合物の好ましい具体例としては、３，５―ジカルボキシベンゼンスルホン酸テトラブチルホスホニウム塩、３，５―ジカルボキシベンゼンスルホン酸エチルトリブチルホスホニウム塩、３，５―ジカルボキシベンゼンスルホン酸ベンジルトリブチルホスホニウム塩、３，５―ジカルボキシベンゼンスルホン酸フェニルトリブチルホスホニウム塩、３，５―ジカルボキシベンゼンスルホン酸テトラフェニルホスホニウム塩、３，５―ジカルボキシベンゼンスルホン酸ブチルトリフェニルホスホニウム塩、３，５―ジカルボキシベンゼンスルホン酸ベンジルトリフェニルホスホニウム塩、３，５―ジカルボキシベンゼンスルホン酸テトラブチルホスホニウム塩、３，５―ジカルボキシベンゼンスルホン酸エチルトリブチルホスホニウム塩、３，５―ジカルボキシベンゼンスルホン酸ベンジルトリブチルホスホニウム塩、３，５―ジカルボキシベンゼンスルホン酸フェニルトリブチルホスホニウム塩、３，５―ジカルボキシベンゼンスルホン酸テトラフェニルホスホニウム塩、３，５―ジカルボキシベンゼンスルホン酸エチルトリフェニルホスホニウム塩、３，５―ジカルボキシベンゼンスルホン酸ブチルトリフェニルホスホニウム塩、３，５―ジカルボキシベンゼンスルホン酸ベンジルトリフェニルホスホニウム塩、３―カルボキシベンゼンスルホン酸テトラブチルホスホニウム塩、３―カルボキシベンゼンスルホン酸テトラフェニルホスホニウム塩、３―カルボメトキシベンゼンスルホン酸テトラブチルホスホニウム塩、３―カルボメトキシベンゼンスルホン酸テトラフェニルホスホニウム塩、３，５―ジ（β―ヒドロキシエトキシカルボニル）ベンゼンスルホン酸テトラブチルホスホニウム塩、３，５―ジ（β―ヒドロキシエトキシカルボニル）ベンゼンスルホン酸テトラフェニルホスホニウム塩、３―（β―ヒドロキシエトキシカルボニル）ベンゼンスルホン酸テトラブチルホスホニウム塩、３―（β―ヒドロキシエトキシカルボニル）ベンゼンスルホン酸テトラフェニルホスホニウム塩、４―ヒドロキシエトキシベンゼンスルホン酸テトラブチルホスホニウム塩、２，６―ジカルボキシナフタレン―４―スルホン酸テトラブチルホスホニウム塩、α―テトラブチルホスホニウムスルホコハク酸等をあげることができる。上記エステル形成性スルホン酸ホスホニウム塩は１種のみを単独で用いても、２種以上併用してもよい。
【００２６】
上記エステル形成性スルホン酸基含有化合物を基体ポリエステルに共重合するには、前述した基体ポリエステルの合成が完了する以前の任意の段階で、好ましくは第２段階の反応の初期以前の任意の段階で添加すればよい。２種以上併用する場合、それぞれの添加時期は任意でよく、両者を別々に添加しても、予め混合して同時に添加してもよい。
【００２７】
上記エステル形成性スルホン酸基含有化合物としては、制電性のレベルがより優れる傾向があるので、上記一般式（１）で表わされるエステル形成性スルホン酸金属塩化合物であることが好ましい。
【００２８】
一方、ナノファイバーに対して強度などの物性が特に要求される用途においては、溶融粘度が低く、高重合度化に有利なため高強度繊維が得られ易い、上記一般式（２）で表わされるエステル形成性スルホン酸ホスホニウム塩化合物が好ましい。
【００２９】
かかるエステル形成性スルホン酸基含有化合物の共重合割合はポリエステルを構成する全酸成分（但し、エステル形成性スルホン酸基含有化合物を除く）に対して０．１〜１０モル％となる量の範囲であることが必要である。０．１モル％未満ではポリエステルナノファイバーのカチオン可染性及び制電性発現の効果が不充分であり、逆にこの共重合割合が１０モル％を超えるとポリエステルナノファイバーの形態安定性や耐熱性が低下して実用に耐えなくなる。この共重合割合は好ましくは０．５〜７モル％の範囲であり、なかでも１．０〜５モル％の範囲が、制電性とカチオン可染性とが共に優れ、かつ良好な形態安定性と耐熱性が得られるので特に好ましい。
【００３０】
上記したエステル形成性スルホン酸基含有化合物を共重合したポリエステルとしては、固有粘度（３５℃、オルソクロロフェノール溶液で測定）が０．３０〜１．０のものがよく、なかでも０．４０〜０．７０の範囲が、ナノファイバーの製造工程や加工工程における工程通過性や最終的に得られるナノファイバーおよびその繊維製品の物性等の観点から好適である。
【００３１】
本発明の方法でナノファイバーの発生前駆体として製造される海島型複合繊維において、該海島型複合繊維を構成する海成分ポリマーは、上記のエステル形成性スルホン酸含有化合物を共重合したポリエステルからなる島成分ポリエステルよりも同一溶剤に対する溶解性が高いポリマーであれば任意であるが、特に溶解速度が５０倍以上であることが好ましい。この溶解速度が５０倍未満の場合には繊維断面中央部の海成分を溶解させている間に繊維断面表層部の島成分の一部も溶解されるため、海成分を完全に溶解除去するためには、島成分の何割かも減量されて、島成分の太さ斑や溶剤侵食による強度劣化が発生する場合があり、毛羽やピリングなどの品位に問題が生じやすくなる。
【００３２】
海成分ポリマーは、好ましくは同一溶剤に対する溶解速度が島成分ポリマーの５０倍以上であればいかなるポリマーであってもよいが、特に繊維形成性の良好なポリエステル、ポリアミド、ポリスチレン、ポリエチレンなどが好ましい。ポリエステルとして、アルカリ水溶液易溶解性ポリマーを用いることが好ましく、具体的にはポリ乳酸、超高分子量ポリアルキレンオキサイド縮合系ポリマー、ポリエチレングルコール系化合物共重合ポリエステル、ポリエチレングリコール系化合物と５−ナトリウムスルホン酸イソフタル酸との共重合ポリエステルが好適であり、中でもアルカリ易溶解性と海島断面形成性とを両立させるため、５−ナトリウムスルホイソフタル酸６〜１２モル％と分子量４０００〜１２０００のポリエチレングルコールを３〜１０重量％共重合させた固有粘度が０．４〜０．６のポリエチレンテレフタレート系共重合ポリエステルが好ましい。ここで、５−ナトリウムイソフタル酸は親水性と溶融粘度向上に寄与し、ポリエチレングリコール（ＰＥＧ）は親水性を向上させる。なお、ＰＥＧは分子量が大きいほど、その高次構造に起因すると考えられる親水性増加効果が大きくなるが、反応性が悪くなってブレンド系になるため、耐熱性・紡糸安定性などの点から好ましくなくなる。また、共重合量が１０重量％以上になると、本来溶融粘度低下作用があるので、本発明の目的を達成することが困難になる。したがって、上記の範囲で、両成分を共重合することが好ましい。
【００３３】
また、海成分としてナイロン６は、ギ酸溶解性があり、ポリスチレン・ポリエチレンはトルエンなど有機溶剤に非常によく溶けるので島成分との関係で適宜選択することが好ましい。
【００３４】
上記の海成分ポリマーと島成分ポリマーからなる本発明の海島型複合繊維は、溶融紡糸時における海成分の溶融粘度が島成分ポリマーの溶融粘度よりも大きいことが好ましい。かかる関係にある場合には、海成分の複合重量比率が４０％未満と少なくなっても、島同士が接合したり、島成分の大部分が接合して海島型複合繊維とは異なるものになり難い。
好ましい溶融粘度比（海／島）は、１．１〜３．０、特に１．３〜２．５の範囲である。この比が１．１倍未満の場合には溶融紡糸時に島成分が接合しやすくなり、一方３．０倍を越える場合には、粘度差が大きすぎるために紡糸調子が低下しやすい。
【００３５】
海成分ポリマーと島成分ポリマーとの好ましい溶融粘度比を上記範囲内にするには適切な海成分ポリマーと島成分ポリマーの選択により行うことが好ましい。好ましくは海成分ポリマーの溶融粘度は８０〜９００Ｐａ・ｓ、島成分ポリマーの溶融粘度は３０〜５００Ｐａ・ｓ、さらに好ましくは５０〜３００Ｐａ・ｓである。
【００３６】
次に島数は、多いほど海成分を溶解除去してナノファイバーを製造する場合の生産性が高くなり、しかも得られるナノファイバーの細さも顕著となってナノファイバー特有の吸水性や吸着性が高くなる等の通常ポリエステル繊維では得られない機能性や柔らかさ、滑らかさ等の感性を表現することができる。この島数は１００以上が好ましく、より好ましくは３００〜１０００である。島数が１００未満の場合には、海成分を溶解除去してもナノファイバーからなるハイマルチフィラメント糸を得ることができず本発明の目的を達成することができない。なお、島数があまりに多くなりすぎると紡糸口金の製造コストが高くなるだけでなく、紡糸口金の加工精度自体も低下しやすくなるので１００００以下とするのが好ましい。
【００３７】
次に、島成分の径は、１０〜１０００ｎｍの範囲とする必要がある。島成分の平均直径が１０００ｎｍを超えると制電性発現効果が得られなくなる。制電性発現効果は繊維直径が小さくなるのに伴って向上するが、１０ｎｍ未満になると制電性は最早著しい向上を示さなくなり、かえってナノファイバー同士の凝集力が過大になって個々のナノファイバーがばらけ難くなり、ナノファイバーの特徴を発現させることが困難になる。また、海島複合繊維断面内の各島は、その直径が均一であるほど海成分を除去して得られるナノファイバーの繊維直径をナノレベルで精密にコントロールできるので好ましい。ばらつきの少ないポリエステルナノファイバーを用いることにより、用途に合わせて繊維直径を設計することができ、効率的に商品設計を行うことができる。
【００３８】
前記の海島型複合繊維において、その海成分：島成分の比率は重量基準で１０：９０〜８０：２０であるのが好適である。特に２０：８０〜６０：４０の範囲が好ましい。かかる範囲であれば、島間の海成分の厚みを薄くすることができ、海成分の溶解除去が容易となり、島成分のナノファイバーへの転換が容易になるので好ましい。ここで海成分の割合が８０％を越える場合には海成分の厚みが厚くなりすぎ、一方１０％未満の場合には海成分の量が少なくなりすぎて、島間に接合が発生しやすくなる。
【００３９】
前記の海島型複合繊維は、例えば以下の方法により容易に製造することができる。すなわち、同一溶融温度において溶融粘度の高い海成分ポリマーと溶融粘度の低い島成分ポリマーとを、該温度で溶融紡糸し海島型複合繊維とする。ここで、海成分と島成分の溶融粘度の関係は重要であり、海成分の比率が小さくなって島間の厚みが小さくなると、海成分の溶融粘度が島成分の溶融粘度に比べて小さい場合には島間の一部の流路を海成分が高速流動するようになり、島間に接合が起こりやすくなるので好ましくない。
【００４０】
本発明に使用する海島型複合繊維の溶融紡糸に用いられる紡糸口金としては、島成分を形成するための中空ピン群や微細孔群を有するものなど任意のものを用いることができる。例えば中空ピンや微細孔より押し出された島成分とその間を埋める形で流路を設計されている海成分流とを合流し、これを圧縮することにより海島断面形成がなされるいかなる紡糸口金でもよい。好ましく用いられる紡糸口金例を図１に示すが、必ずしもこれに限定されるものではない。なお図１は、中空ピンを海成分樹脂貯め部分に吐出してそれを合流圧縮する方式である。
【００４１】
吐出された海島型複合繊維は、冷却風によって固化され、溶融紡糸された後に、好ましくは４００〜６，０００ｍ／分の紡糸速度で巻き取られる。生産性、工程性、品質（物性、均質性）など観点から、紡糸速度は１，５００〜３，５００ｍ／分の範囲であるのがより好ましい。
【００４２】
紡出した海島型断面複合繊維を延伸する方法としては、紡出糸を一旦未延伸糸として巻き取り、次いで別途、延伸工程を通して延伸し、所望の強度・伸度・熱収縮特性を有する海島型複合繊維とする２工程法を採っても、あるいは、紡出糸を一旦巻き取ることなく一定速度でローラーに引き取り、引き続いて延伸工程をとおした後に巻き取る紡糸直結延伸法を採っても構わない。
【００４３】
上記の延伸工程においては、具体的には、通常、温度６０〜２２０℃、好ましくは６０〜１９０℃、さらに好ましくは７５℃〜１８０℃の予熱ローラー上で予熱し、延伸倍率１．２〜６．０倍、好ましくは２．０〜５．０倍で延伸し、温度１２０〜２２０℃、好ましくは１３０〜２００℃のセットローラーで熱セットが施される。予熱温度が不足する場合には、高倍率延伸を達成することが困難になる。また、熱セット温度が低すぎると収縮率が高すぎるようになり、逆に熱セット温度が高すぎると該海島型繊維の物性が著しく低下するようになるため好ましくない。
【００４４】
ここで、特に微細な島径を有する海島型複合繊維を高効率で製造するために、上述したような、通常のいわゆる配向結晶化を伴うネック延伸（配向結晶化延伸）に先立って、繊維の微細構造は変化させないで繊維直径のみを極細化する流動延伸工程を採用することができる。この際、流動延伸を容易とするため、水の如き熱容量の大きい媒体中で繊維を均一に予熱し、低速で延伸することが好ましい。このようにすることにより延伸時に流動状態を形成しやすくなり、繊維の微細構造の発達を伴わずに容易に延伸することができる。
【００４５】
このプロセスでは、特に海成分および島成分が共にガラス転移温度１００℃以下のポリマーであることが好ましい。具体的には６０〜１００℃、好ましくは６０〜８０℃の範囲の温水バスに浸漬して均一加熱を施し、延伸倍率は１０〜３０倍、供給速度は１〜１０ｍ／分、巻取速度は３００ｍ／分以下、特に１０〜３００ｍ／分の範囲で実施することができる。予熱温度不足や延伸速度が速すぎる場合には高倍率延伸が達成され難くなる傾向がある。
【００４６】
かかる流動状態で延伸された延伸糸は、その強伸度などの機械的特性を向上させるため、前述した通常の延伸工程により６０〜２２０℃の温度で配向結晶化延伸される。延伸条件がこの範囲外となる温度では、得られる繊維の物性が不十分なものとなる傾向がある。なお、この延伸倍率は、溶融紡糸条件、流動延伸条件、配向結晶化延伸条件などによって変わってくるが、該配向結晶化延伸条件で延伸可能な最大延伸倍率の０．６〜０．９５倍の延伸倍率で延伸するのが好ましい。
【００４７】
このようにして得られる海島型複合繊維の破断強度は０．４〜５．０ｃＮ／ｄｔｅｘが好ましく、さらに好ましくは２．０〜４．５ｃＮ／ｄｔｅｘの範囲であり、破断伸度は５〜４０％が好ましく、さらに好ましくは７〜３０％の範囲である。沸水収縮率は６〜３０％の範囲が好ましい。これらの範囲から外れる場合は最終的に得られるナノファイバーの破断強度、破断伸度、沸水収縮率などの機械的特性が不充分なものになる傾向がある。
【００４８】
上記海島型複合繊維の破断強度、破断伸度、沸水収縮率などの機械的特性は、紡糸温度、延伸温度、延伸倍率、熱セット温度などの諸条件をコントロールすることにより調整することができる。
【００４９】
本発明の方法においては、このようにして得られる海島型複合繊維を海成分の溶剤で処理して海成分を溶出することによって、島成分を構成するエステル形成性スルホン酸基含有化合物を共重合したポリエステルがナノファイバーとして得られる。
【００５０】
海島型複合繊維から海成分を溶出することは、上記海島型複合繊維自体、あるいはこれを製織もしくは製編することにより得られる織編物などの布帛を、海成分の溶剤で処理して海成分を溶解除去することによって行うことが好ましい。
【００５１】
かかる溶剤としては該海成分を溶解することができる溶剤であれば特に限定されないが、海成分がアルカリ易溶解性（易加水分解性）ポリエステルの場合にはアルカリ加水分解剤の水溶液を好ましく挙げることができる。アルカリ加水分解剤で処理する方法としては、アルカリ加水分解剤の水溶液中で加熱処理する方法が好ましく採用される。この方法によれば海成分がアルカリ加水分解剤によって選択的に加水分解されると共に該加水分解による生成物（オリゴマーないしモノマー）が加水分解剤の水溶液中に容易に溶解、拡散することができるので、海成分の溶出を円滑に行うことができる。かかる加水分解剤としては、海成分がポリエステル系の易溶解性ポリマーである場合には、水酸化ナトリウム、水酸化カリウム、炭酸ナトリウム、炭酸カリウムのようなアルカリ金属化合物が好適であり、なかでも水酸化ナトリウムおよび水酸化カリウムが特に好ましく用いられる。アルカリ水溶液の濃度、処理温度、処理時間は、使用するアルカリ化合物の種類により異なるが、濃度は１０〜３００ｇ／Ｌ、温度は４０℃〜１８０℃、処理時間は２分〜２０時間の範囲で行うが好ましい。また、海成分がポリアミドの場合には、ギ酸を用いて室温にて５分〜４８時間処理することによって海成分の溶出を行うことができる。
【実施例】
【００５２】
以下、実施例および比較例をあげて本発明を具体的に説明する。ただし、本発明はこれらによって何ら限定されるものではない。各測定値は以下の方法で測定される値である。
【００５３】
（１）溶融粘度測定
乾燥処理後のポリマーを、２７５℃に設定したオリフィスにセットして５分間溶融保持したのち、数水準の荷重をかけて押し出し、そのときの剪断速度と溶融粘度をプロットし、そのプロットをなだらかに繋いで、剪断速度−溶融粘度曲線を作成し、剪断速度が１０００秒−１の時の溶融粘度を見積った。
【００５４】
（２）溶解速度測定
海・島成分の各々０．３φ−０．６Ｌ×２４Ｈの口金にて１０００〜２０００ｍ／分の紡糸速度で糸を巻き取り、さらに残留伸度が３０〜６０％の範囲になるように延伸して、８４ｄｔｅｘ／２４ｆｉｌのマルチフィラメントを作成する。これを各溶剤にて溶解しようとする温度で浴比１００にて溶解時間と溶解量から、減量速度を算出した。
【００５５】
（３）海島型複合繊維及びナノファイバーの繊維直径および繊維直径の均一性
海島型複合繊維及び海成分溶解除去後の微細繊維の３００００倍ＴＥＭ観察により、島成分直径及びナノファイバー繊維直径を求めた。ここで島成分直径及びナノファイバー繊維直径は膠着していない単糸の繊維直径を測定し、ランダムに選択した５０本の直径データにおいて、平均繊維直径（Ｘ）を測定した。ナノファイバーの場合は平均繊維直径（Ｘ）  と標準偏差（σ）を算出し、以下で定義する繊維直径変動係数（ＣＶ）を算出した。
繊維直径変動係数（ＣＶ）＝σ／Ｘ×１００（％）
【００５６】
（４）海島型複合繊維の破断強度、破断伸度
室温で初期試料長２００ｍｍ、引っ張り速度２００ｍ／分として荷重−伸長曲線を求めた。繊度は、ＪＩＳ−１０１５に記載の方法に準拠して測定した。破断強度は破断時の荷重値を繊度で割った値、破断伸度は破断時の伸長値から求めた。
【００５７】
（５）ナノファイバーの破断強度、破断伸度
海島型複合繊維を用いて重量１ｇ以上の筒編みを作成し、海成分を溶解除去し、その後筒編をほどき、室温で初期試料長１００ｍｍ、引っ張り速度２００ｍ／分として荷重−伸長曲線を求めた。繊度は、ＪＩＳ−１０１５に記載の方法に準拠して測定した。破断強度は破断時の荷重値を繊度で割った値、破断伸度は破断時の伸長値から求めた。
【００５８】
（６）制電性
ナノファイバー試料は予め温度２０℃、相対湿度６５％の雰囲気中に一昼夜以上放置して調湿した後、スタチックオネストメーターを使用して電極に１０ＫＶを印加し、温度２０℃、相対湿度６５％において試料の初期帯電圧（Ｖ）と帯電圧の半減期（秒）を測定した。１８００Ｖ以下を合格とした。
【００５９】
（７）カチオン染料染色性：
布帛を精錬、プリセット後、Ｃａｔｈｉｌｏｎ  Ｂｌａｃｋ  ＣＤＦＨ（保土谷化学（株）製カチオン染料）８％ｏｗｆで芒硝３ｇ／Ｌ、酢酸０．３ｇ／Ｌを含む染浴中にて１３０℃で４５分間染色後、ソーピング、乾燥、ファイナルセットを施した後、布帛の黒色度を視感判定する。評点１以下はカチオン染料可染繊維として不合格。
評価項目            評点    評価基準
カチオン染料染色性   １     汚染程度
２     淡色
３     中色
４     濃色
である。
【００６０】
［実施例１］
島成分に２７５℃での溶融粘度が１００Ｐａ・ｓである、ポリエステルを構成する全酸成分に対してエステル反応性スルホン酸基含有化合物として５−ナトリウムスルホイソフタル酸を４．５モル％共重合したポリエチレンテレフタレート、海成分に２７５℃での溶融粘度が１９０Ｐａ・ｓである、ポリエステルを構成する全酸成分に対して９モル％となる量の５−ナトリウムスルホイソフタル酸および共重合ポリエステル基準で３重量％となる量のポリエチレングリコール（平均分子量４０００）とを共重合したポリエチレンテレフタレートを使用して、海成分：島成分を３０：７０の重量比率で、図１に示す海島型複合繊維紡糸口金を用い、紡糸温度２８０℃で溶融吐出し、島数８３６の海島型複合繊維の未延伸糸を巻取り速度１，５００ｍ／分で巻き取った。得られた未延伸糸を、延伸温度８０℃、延伸倍率２．５倍でローラー延伸し、次いで１５０℃で熱セットして巻取り、５６ｄｔｅｘ／１０ｆｉｌの延伸糸を得た。延伸糸の伸度は強度４．０ｃＮ／ｄｔｅｘ、伸度１３．０％であった。尚得られた海島型複合繊維の島成分の直径は７２０ｎｍであった。この延伸糸を常法に従って丸編地に製編した後、２．５％ＮａＯＨ水溶液で５５℃にて３５％減量した。ここで、海成分の島成分に対するアルカリ減量速度差は７１倍であった。繊維断面を観察したところ、均一なナノファイバー群が形成されていた。得られたナノファイバーの単糸繊維直径は７００ｎｍ、繊維直径変動係数（ＣＶ）は１０％、破断強度は２．８ｃＮ／ｄｔｅｘ、破断伸度は２６％、制電性測定における初期帯電圧は１５５０Ｖ、半減期は２秒、カチオン染料可染性の評点は３であった。
【００６１】
［実施例２］
海島複合繊維の島成分の平均直径を４８５ｎｍとした以外は実施例１と同様に行った。
【００６２】
［実施例３］
海島複合繊維の島成分の平均直径を２４０ｎｍとした以外は実施例１と同様に行った。
【００６３】
［実施例４〜７］
Ｋ２剤の共重合量を０．５、１．０、２．６、７．０モル％に変更した共重合ＰＥＴからなる以外は実施例１と同様に行った。
【００６４】
［実施例８および９］
エステル反応性スルホン酸基含有化合物として、テトラ−ｎ−ブチルホスホニウムスルホイソフタル酸を用いてその共重合量を２．６、４．５モル％とした以外は実施例１と同様に行った。
【００６５】
［実施例１０］
海成分としてポリ乳酸（U'zB1（重量平均分子量１３６，０００）：トヨタ自動車製）を用いた以外は実施例１と同様に行った。
【００６６】
［実施例１１］
島成分ポリマーにおける共重合成分として５−ナトリウムスルホイソフタル酸と５−テトラ−ｎ−ブチルホスホニウムスルホイソフタル酸を２．２５モル％ずつ使用する以外は実施例１と同様に行った。結果は表１の通りであった。
【００６７】
【表１】
2010018926.tif 000007
【産業上の利用可能性】
【００６８】
本発明の方法で得られたポリエステルナノファイバーはジャケット、スカート、パンツ、下着などの衣料、スポーツ衣料、衣料資材、カーペット、ソファー、カーテンなどのインテリア、カーシートなどの車両内装品、化粧品、化粧品マスク、ワイピングクロス、健康用品などの生活用品や、研磨布、フィルター、有害物質除去製品、電池用セパレーターなどの環境・産業資材、縫合糸、スキャフォールド、人工血管、血液フィルターなどの医療用途などに幅広く用途展開が可能であり、インナー、中衣、スポーツ衣料などの衣料用素材、産業資材製品、生活資材製品、環境資材製品、医療・衛生製品に好適に使用することができる。
【図面の簡単な説明】
【００６９】
【図１】本発明に用いられる海島型複合繊維を溶融紡糸するための１実施例の紡糸口金の断面構成図である。
【符号の説明】
【００７０】
１．配前島成分ポリマー溜め部分
２．島成分分配用パイプ
３．海成分導入孔
４．分配前海成分ポリマー溜め部分
５．個別海／島構造形成部
６．海島全体合流絞り部
【図１】
2010018926.tif 000010